(57)【要約】【課題】リチウム樹枝状結晶をｉｎ  ｓｉｔｕ観察することが可能であるリチウム樹枝状結晶の観察用対称セルを提供する。【解決手段】リチウム樹枝状結晶の観察用対称セルは、リチウム金属を含む第１電極と、その第１電極に対向すると共にリチウム金属を含む第２電極と、第１電極と第２電極との間に配置されると共にＸ線の減弱能を有する複数の造影粒子を含む電解質とを備える。【選択図】図１
2019039856.tif 000002
【特許請求の範囲】
【請求項１】
リチウム金属を含む第１電極と、
前記第１電極に対向すると共に、前記リチウム金属を含む第２電極と、
前記第１電極と前記第２電極との間に配置されると共に、Ｘ線の減弱能を有する複数の造影粒子を含む電解質と
を備えた、リチウム樹枝状結晶の観察用対称セル。
【請求項２】
前記複数の造影粒子は、複数の二次粒子を含み、
前記複数の二次粒子のメジアン径Ｄ５０は、Ｘ線コンピュータ断層撮影における前記Ｘ線の焦点寸法よりも小さい、
請求項１記載のリチウム樹枝状結晶の観察用対称セル。
【請求項３】
前記複数の二次粒子のメジアン径Ｄ５０は、１０μｍ未満である、
請求項２記載のリチウム樹枝状結晶の観察用対称セル。
【請求項４】
前記複数の造影粒子は、前記Ｘ線の減弱能を有するＸ線減弱材料を含む、
請求項１記載のリチウム樹枝状結晶の観察用対称セル。
【請求項５】
Ｘ線コンピュータ断層撮影における前記Ｘ線の波長における前記Ｘ線減弱材料の減弱係数は、そのＸ線の波長における前記リチウム金属の減弱係数の１０倍以上である、
請求項４記載のリチウム樹枝状結晶の観察用対称セル。
【請求項６】
前記Ｘ線減弱材料は、チタン酸バリウム（ＢａＴｉＯ3 ）、酸化アルミニウム（Ａｌ2 Ｏ3 ）、酸化チタン（ＴｉＯ2 ）および酸化ケイ素（ＳｉＯ2 ）のうちの少なくとも１種を含む、
請求項４記載のリチウム樹枝状結晶の観察用対称セル。
【請求項７】
前記電解質は、さらに、溶媒および電解質塩を含む液状電解質であり、
または、前記電解質は、さらに、前記液状電解質および前記液状電解質を保持する高分子化合物を含む非液状電解質である、
請求項１記載のリチウム樹枝状結晶の観察用対称セル。
【請求項８】
さらに、
前記第２電極と前記電解質との界面に対向する基準面を有すると共に、前記Ｘ線の透過性を有する基準部材を備え、
前記第２電極は、前記電解質と前記基準部材との間に配置されている、
請求項１記載のリチウム樹枝状結晶の観察用対称セル。
【請求項９】
前記基準面の算術平均粗さＲａは、Ｘ線コンピュータ断層撮影における前記Ｘ線の焦点寸法以下である、
請求項８記載のリチウム樹枝状結晶の観察用対称セル。
【請求項１０】
前記基準部材は、シリコンウェハおよびスライドガラスのうちのいずれかである、
請求項８記載のリチウム樹枝状結晶の観察用対称セル。
【請求項１１】
リチウム金属を含む第１電極と、前記第１電極に対向すると共に前記リチウム金属を含む第２電極と、前記第１電極と前記第２電極との間に配置されると共にＸ線の減弱能を有する複数の造影粒子を含む電解質とを備えた観察用対称セルを用いて、
前記観察用対称セルに対して、前記第１電極において前記リチウム金属が溶出されると共に前記第２電極において前記リチウム金属が析出される第１通電方向と、前記第２電極において前記リチウム金属が溶出されると共に前記第１電極において前記リチウム金属が析出される第２通電方向とに交互にパルス電流を供給しながら、
Ｘ線コンピュータ断層撮影装置を用いて、前記第２電極と前記電解質との界面に発生するリチウム樹枝状結晶を観察する、
リチウム樹枝状結晶の観察方法。
【請求項１２】
前記パルス電流の供給条件は、前記第１通電方向に供給される前記パルス電流の電流密度（ｍＡ／ｃｍ2 ）と、前記第２通電方向に供給される前記パルス電流の電流密度（ｍＡ／ｃｍ2 ）と、前記パルス電流の供給方向を前記第１通電方向から前記第２通電方向に切り替える際に設ける休止時間（秒）と、前記パルス電流の供給方向を前記第２通電方向から前記第１通電方向に切り替える際に設ける休止時間（秒）とを含む、
請求項１１記載のリチウム樹枝状結晶の観察方法。
【請求項１３】
リチウム金属を含む第１電極と、前記第１電極に対向すると共に前記リチウム金属を含む第２電極と、前記第１電極と前記第２電極との間に配置されると共にＸ線の減弱能を有する複数の造影粒子を含む電解質とを備えた観察用対称セルを用いて、
前記観察用対称セルに対して、前記第１電極において前記リチウム金属が溶出されると共に前記第２電極において前記リチウム金属が析出される第１通電方向と、前記第２電極において前記リチウム金属が溶出されると共に前記第１電極において前記リチウム金属が析出される第２通電方向とに交互にパルス電流を供給しながら、
Ｘ線コンピュータ断層撮影装置を用いて、前記第２電極と前記電解質との界面に発生するリチウム樹枝状結晶の成長状態を観察し、
前記パルス電流の供給条件と前記リチウム樹枝状結晶の成長状態との相関を調べることにより、所望の成長状態となるように前記リチウム樹枝状結晶の成長状態を制御することが可能である前記パルス電流の供給条件を特定する、
リチウム樹枝状結晶の制御方法。
【請求項１４】
前記パルス電流の供給条件は、前記第１通電方向に供給される前記パルス電流の電流密度（ｍＡ／ｃｍ2 ）と、前記第２通電方向に供給される前記パルス電流の電流密度（ｍＡ／ｃｍ2 ）と、前記パルス電流の供給方向を前記第１通電方向から前記第２通電方向に切り替える際に設ける休止時間（秒）と、前記パルス電流の供給方向を前記第２通電方向から前記第１通電方向に切り替える際に設ける休止時間（秒）とを含む、
請求項１３記載のリチウム樹枝状結晶の制御方法。
【発明の詳細な説明】
【技術分野】
【０００１】
本技術は、リチウム樹枝状結晶を観察するために用いられる観察用対称セル、ならびにその観察用対称セルを用いたリチウム樹枝状結晶の観察方法およびリチウム樹枝状結晶の制御方法に関する。
【背景技術】
【０００２】
携帯電話機などの多様な電子機器が広く普及しており、その電子機器の小型化、軽量化および長寿命化が要望されている。そこで、電源として、小型かつ軽量であると共に高エネルギー密度を得ることが可能な二次電池の開発が進められている。
【０００３】
二次電池としては、リチウムイオン二次電池などが知られている。このリチウムイオン二次電池では、リチウムイオンの吸蔵現象およびリチウムイオンの放出現象を利用して負極の容量が得られる。
【０００４】
しかしながら、リチウムイオン二次電池では、充放電時において意図せずにリチウム金属の析出物が成長しすぎることに起因して、短絡が発生する可能性がある。このリチウム金属の析出物は、いわゆるリチウム樹枝状結晶（リチウムデンドライト）である。
【０００５】
そこで、リチウム樹枝状結晶に関するさまざまな検討がなされている。具体的には、リチウム樹枝状結晶が発生することを抑制するために、二次電池の充電時において、充電方向と放電方向とに交互にパルス電流が供給されている（例えば、特許文献１参照。）。
【先行技術文献】
【特許文献】
【０００６】
【特許文献１】特開平０５−１５２００２号公報
【発明の概要】
【発明が解決しようとする課題】
【０００７】
リチウム樹枝状結晶に関するさまざまな検討がなされているが、そのリチウム樹枝状結晶の成長状態に関しては、未だ解明されていないことが多い。このような状況において、リチウム樹枝状結晶が発生することをより抑制するためには、そのリチウム樹枝状結晶の成長状態を詳細に調べる必要がある。
【０００８】
本技術はかかる問題点に鑑みてなされたもので、その目的は、リチウム樹枝状結晶をｉｎ  ｓｉｔｕ観察することが可能であるリチウム樹枝状結晶の観察用対称セル、リチウム樹枝状結晶の観察方法およびリチウム樹枝状結晶の制御方法を提供することにある。
【課題を解決するための手段】
【０００９】
本技術のリチウム樹枝状結晶の観察用対称セルは、リチウム金属を含む第１電極と、その第１電極に対向すると共にリチウム金属を含む第２電極と、第１電極と第２電極との間に配置されると共にＸ線の減弱能を有する複数の造影粒子を含む電解質とを備えたものである。
【００１０】
本技術のリチウム樹枝状結晶の観察方法は、上記した本技術のリチウム樹枝状結晶の観察用対称セルと同様の構成を有する観察用対称セルを用いて、その観察用対称セルに対して、第１電極においてリチウム金属が溶出されると共に第２電極においてリチウム金属が析出される第１通電方向と第２電極においてリチウム金属が溶出されると共に第１電極においてリチウム金属が析出される第２通電方向とに交互にパルス電流を供給しながら、Ｘ線コンピュータ断層撮影装置を用いて、第２電極と電解質との界面に発生するリチウム樹枝状結晶を観察するものである。
【００１１】
本技術のリチウム樹枝状結晶の制御方法は、上記した本技術のリチウム樹枝状結晶の観察用対称セルと同様の構成を有する観察用対称セルを用いて、その観察用対称セルに対して、第１電極においてリチウム金属が溶出されると共に第２電極においてリチウム金属が析出される第１通電方向と第２電極においてリチウム金属が溶出されると共に第１電極においてリチウム金属が析出される第２通電方向とに交互にパルス電流を供給しながら、Ｘ線コンピュータ断層撮影装置を用いて、第２電極と電解質との界面に発生するリチウム樹枝状結晶の成長状態を観察し、パルス電流の供給条件とリチウム樹枝状結晶の成長状態との相関を調べることにより、所望の成長状態となるようにリチウム樹枝状結晶の成長状態を制御することが可能であるパルス電流の供給条件を特定するものである。
【発明の効果】
【００１２】
本技術のリチウム樹枝状結晶の観察用対称セル、リチウム樹枝状結晶の観察方法またはリチウム樹枝状結晶の制御方法によれば、その観察用対称セルでは、リチウム金属を含む第１電極とリチウム金属を含む第２電極との間に電解質が配置されており、その電解質がＸ線の減弱能を有する複数の造影粒子を含んでいる。よって、リチウム樹枝状結晶をｉｎ  ｓｉｔｕ観察、すなわち「その場」観察することができる。
【００１３】
なお、ここに記載された効果は、必ずしも限定されるわけではなく、本技術中に記載されたいずれの効果であってもよい。
【図面の簡単な説明】
【００１４】
【図１】本技術の一実施形態におけるリチウム樹枝状結晶の観察用対称セルの構成を表す断面図である。
【図２】図１に示した観察用対称セルのうちの主要部の構成を表す斜視図である。
【図３】観察用対称セルの構成に関する変形例を表す断面図である。
【図４】リチウム樹枝状結晶の観察結果であるＸ線コンピュータ断層撮影画像を模式的に表す斜視図である。
【図５】リチウム樹枝状結晶の観察時における観察用対称セルのうちの主要部の構成を表す断面図である。
【図６】図５に示したリチウム樹枝状結晶の分析手順を説明するための断面図である。
【図７】リチウム樹枝状結晶の観察結果であるＸ線コンピュータ断層撮影画像（充電電流の供給後の経過時間＝６時間）である。
【図８】リチウム樹枝状結晶の観察結果であるＸ線コンピュータ断層撮影画像（充電電流の供給後の経過時間＝１３時間）である。
【図９】リチウム樹枝状結晶の観察結果であるＸ線コンピュータ断層撮影画像（充電電流の供給後の経過時間＝２０時間）である。
【図１０】充電電流の供給後において電解質の表面を観察した顕微鏡写真である。
【図１１】充電電流の供給前において電解質の表面を観察した顕微鏡写真である。
【図１２】パルス電流の供給パターン（Ｋ型）を説明するための図である。
【図１３】パルス電流の供給パターン（Ｎ型）を説明するための図である。
【図１４】パルス電流の供給パターン（Ｔ型）を説明するための図である。
【発明を実施するための形態】
【００１５】
以下、本技術の一実施形態に関して、図面を参照して詳細に説明する。なお、説明する順序は、下記の通りである。
１．リチウム樹枝状結晶の観察用対称セル
１−１．構成
１−２．製造方法
１−３．使用方法
１−４．作用および効果
１−５．変形例
２．リチウム樹枝状結晶の観察方法
２−１．観察手順
２−２．分析手順
２−３．作用および効果
２−４．変形例
３．リチウム樹枝状結晶の制御方法
３−１．制御手順
３−２．作用および効果
３−３．変形例
【００１６】
＜１．リチウム樹枝状結晶の観察用対称セル＞
最初に、本技術の一実施形態におけるリチウム樹枝状結晶の観察用対称セルに関して説明する。
【００１７】
ここで説明する観察用対称セルは、Ｘ線コンピュータ断層撮影（ＣＴ：Computed Tomography ）を用いて、その観察用対称セルの通電時において発生するリチウム樹枝状結晶（いわゆるリチウムデンドライト）を観察するために用いられる。この観察用対称セルを用いることにより、リチウム樹枝状結晶の成長状態が観察可能になる。
【００１８】
＜１−１．構成＞
まず、本技術の一実施形態におけるリチウム樹枝状結晶の観察用対称セルである観察用対称セル１００の構成に関して説明する。
【００１９】
図１は、観察用対称セル１００の断面構成を表していると共に、図２は、図１に示した観察用対称セル１００のうちの主要部（第１電極１、第２電極２、電解質３、分離部材４および基準部材７）の斜視構成を表している。
【００２０】
ただし、図２では、第１電極１、第２電極２、電解質３、分離部材４および基準部材７が互いに離間された状態を示していると共に、第１電極１、第２電極２および電解質３のそれぞれに網掛けを施している。
【００２１】
図２に示した上向きの矢印（成長方向Ｓ）は、後述するように、観察用対称セル１００に通電した際にリチウム樹枝状結晶Ｄが成長する方向を表している。この「成長方向Ｓ」は、第１電極１と第２電極２とが互いに対向する方向であり、より具体的には、例えば、第２電極２から第１電極１に向かう方向である。
【００２２】
この観察用対称セル１００は、例えば、図１に示したように、第１電極１と、第２電極２と、第１電極１と第２電極２との間に配置された電解質３とを備えている。すなわち、観察用対称セル１００は、２つの電極（第１電極１および第２電極２）により電解質３が挟まれた対称構造を有している。
【００２３】
より具体的には、観察用対称セル１００は、例えば、外装部材２０と、その外装部材２０の内部に収納されたセル素子１０とを備えている。このセル素子１０は、例えば、第１電極１と、第２電極２と、電解質３と、分離部材４と、絶縁部材５，６と、基準部材７とを含んでいる。第１電極１には、例えば、リード８が接続されていると共に、第２電極２には、例えば、リード９が接続されている。
【００２４】
このセル素子１０では、例えば、基準部材７と、絶縁部材６と、第２電極２と、電解質３および分離部材４と、第１電極１と、絶縁部材５とがこの順に積層されている。
【００２５】
［第１電極］
第１電極１は、電解質３を利用して電極反応（充放電反応）を進行させるための一方の電極であり、リチウム金属を含んでいる。ここでは、第１電極１は、例えば、図２に示したように、板状のリチウム金属（いわゆるリチウム金属板）である。
【００２６】
なお、リチウム金属板の電気化学的安定性を向上させるために、そのリチウム金属板の表面は、例えば、炭酸リチウム（Ｌｉ2 ＣＯ3 ）などを含む薄膜（被膜）により被覆されていてもよい。また、第１電極１は、例えば、リチウム金属が表面に析出された金属材料および炭素材料などでもよい。この金属材料は、例えば、リチウム以外の銅などである。
【００２７】
［第２電極］
第２電極２は、電解質３を利用して電極反応を進行させるための他方の電極であり、電解質３を介して第１電極１に対向している。この第２電極２は、上記した第１電極１と同様に、リチウム金属を含んでいる。第２電極２の構成に関する詳細は、例えば、第１電極１の構成に関する詳細と同様である。
【００２８】
［電解質］
電解質３は、第１電極１と第２電極２との間に配置されており、その第１電極１と第２電極２との間においてリチウムイオンを移動させるための媒介である。この電解質３は、第１電極１に隣接されていると共に、第２電極２に隣接されている。
【００２９】
（複数の造影粒子）
特に、電解質３は、Ｘ線の減弱能を有する複数の造影粒子を含んでいる。複数の造影粒子は、電解質３中において分散されているため、その電解質３の立体的構造をＸ線ＣＴで捉えるための造影剤として機能する。
【００３０】
詳細には、第１電極１および第２電極２のそれぞれに含まれているリチウム金属は、Ｘ線を透過させる性質を有している。また、上記したように、複数の造影粒子を含んでいる電解質３は、Ｘ線を減弱させる性質（減弱能）を有しているため、Ｘ線ＣＴを用いて、電解質３の立体的構造を捉えることができる。これにより、後述する観察用対称セル１００の通電時においてリチウム金属の析出物（リチウム樹枝状結晶）が発生すると、そのリチウム樹枝状結晶が可視化されるため、そのリチウム樹枝状結晶が直接的に観察可能になる。
【００３１】
Ｘ線で捉えたい対象は、複数の造影粒子そのものではなく、その複数の造影粒子が分散されている電解質３の立体的構造である。このため、複数の造影粒子ができるだけ均一に分散されることにより、その複数の造影粒子が造影剤として機能しやすくなるようにするために、その複数の造影粒子の平均粒径は、十分に小さいことが好ましい。この場合には、厳密には、一次粒子の平均粒径が小さいだけでは不十分であり、その一次粒子の凝集体である二次粒子の平均粒径が十分に小さいことが重要であるため、その二次粒子の平均粒径を制御することが必要である。具体的には、複数の二次粒子が複数の造影粒子を含んでいる場合、その複数の二次粒子のメジアン径Ｄ５０（μｍ）は、Ｘ線ＣＴ（またはＸ線ＣＴ装置）におけるＸ線の焦点寸法（μｍ）よりも小さいことが好ましい。すなわち、メジアン径Ｄ５０は、Ｘ線ＣＴ装置の光学分解能以下であることが好ましい。この場合には、複数の造影粒子が粒子として観察されずに連続体として観察され、すなわち複数の造影粒子が造影剤として機能しやすくなるため、その複数の造影粒子によりリチウム樹枝状結晶が可視化されやすくなる。
【００３２】
上記した「Ｘ線の焦点寸法」とは、Ｘ線ＣＴ装置に搭載されているＸ線源（Ｘ線管）の仕様に応じて決定される値である。Ｘ線管の内部では、陰極から発生した電子線を集光させると共に陽極に衝突させることによりＸ線を発生させており、そのＸ線の発生部位におけるＸ線の寸法をＸ線の焦点寸法と呼称する。Ｘ線ＣＴ装置の光学分解能は、上記した焦点寸法と共に拡大率に応じて決定され、その拡大率は、試料（観察用対称セル１００）の光学的配置に応じて決定される。原理上、焦点寸法よりも小さい寸法を有する構造体を観察することは不可能である。
【００３３】
メジアン径Ｄ５０がＸ線の焦点寸法よりも小さければ、そのメジアン径Ｄ５０は、特に限定されない。中でも、メジアン径Ｄ５０は、１０μｍ未満であることが好ましく、５μｍ以下であることがより好ましく、１μｍ〜２μｍであることがさらに好ましい。メジアン径Ｄ５０が十分に小さくなるため、Ｘ線の焦点寸法の範囲（下限値）に関する自由度を担保しながら、複数の造影粒子が造影剤としてより機能しやすくなるからである。これにより、Ｘ線の焦点寸法の変動などに起因する影響をほとんど受けずに、リチウム樹枝状結晶が安定に可視化されやすくなる。
【００３４】
複数の造影粒子は、造影剤として機能するために、Ｘ線減弱材料のうちのいずれか１種類または２種類以上を含んでいる。この「Ｘ線減弱材料」とは、Ｘ線の減弱能を有する材料の総称である。
【００３５】
Ｘ線減弱材料の減弱係数は、複数の造影粒子が造影剤として機能することができれば、特に限定されない。中でも、Ｘ線ＣＴ装置に用いられるＸ線（入射Ｘ線）の波長におけるＸ線減弱材料の減弱係数は、そのＸ線の波長におけるリチウム金属の減弱係数の１０倍以上であることが好ましい。減弱係数が十分に大きくなるため、複数の造影粒子が造影剤として機能しやすくなるからである。
【００３６】
具体的には、Ｘ線減弱材料は、例えば、チタン酸バリウム（ＢａＴｉＯ3 ）、酸化アルミニウム（Ａｌ2 Ｏ3 ）、酸化チタン（ＴｉＯ2 ）および酸化ケイ素（ＳｉＯ2 ）などである。減弱係数が十分に大きくなるため、複数の造影粒子が造影剤として機能しやすくなるからである。中でも、Ｘ線減弱材料は、チタン酸バリウムであることが好ましい。チタン酸バリウムは優れたＸ線の減弱能を有しているため、複数の造影粒子が造影剤としてより機能しやすくなるからである。
【００３７】
電解質３中における複数の造影粒子の含有量は、特に限定されないが、例えば、１重量％〜３０重量％である。複数の造影粒子が造影剤として十分に機能するため、リチウム樹枝状結晶が安定に可視化されやすくなるからである。
【００３８】
ここでは、電解質３は、例えば、後述するように、電解質膜である。この電解質３の立体的構造は、特に限定されないが、例えば、円筒状である。この円筒状の電解質３は、例えば、分離部材４に設けられた貫通口４Ｋに嵌め込まれることにより、第１電極１に隣接されていると共に、第２電極２に隣接されている。
【００３９】
より具体的には、第１電極１は、電解質３に対向する対向面１Ｍを有しているため、その対向面１Ｍにおいて電解質３に隣接されている。また、第２電極２は、電解質３に対向する対向面２Ｍを有しているため、その対向面２Ｍにおいて電解質３に隣接されている。
【００４０】
（他の材料）
なお、電解質３は、例えば、上記した複数の造影粒子と共に、他の材料のうちのいずれか１種類または２種類以上を含んでいてもよい。この他の材料は、例えば、溶媒、電解質塩および高分子化合物などである。
【００４１】
具体的には、電解質３は、例えば、複数の造影粒子と共に、液状電解質（いわゆる電解液）と、その電解液を保持する高分子化合物とを含んでいる非液状電解質であり、その電解液は、例えば、溶媒および電解質塩を含んでいる。すなわち、電解質３は、例えば、いわゆるゲル状の電解質（電解質膜）である。電解質３中において複数の造影粒子が分散されやすくなると共に、その複数の造影粒子の分散状態が維持されやすくなるため、リチウム樹枝状結晶が安定に可視化されやすくなるからである。この電解質３では、例えば、電解液中において複数の造影粒子が分散されていると共に、その複数の造影粒子が電解液と一緒に高分子化合物により保持されている。
【００４２】
（溶媒）
溶媒は、例えば、有機溶剤などの非水溶媒うちのいずれか１種類または２種類以上を含んでいる。この非水溶媒は、例えば、環状炭酸エステル、鎖状炭酸エステル、ラクトン、鎖状カルボン酸エステルおよびニトリル（モノニトリル化合物）などである。
【００４３】
環状炭酸エステルは、例えば、炭酸エチレン、炭酸プロピレンおよび炭酸ブチレンなどである。鎖状炭酸エステルは、例えば、炭酸ジメチル、炭酸ジエチル、炭酸エチルメチルおよび炭酸メチルプロピルなどである。ラクトンは、例えば、γ−ブチロラクトンおよびγ−バレロラクトンなどである。鎖状カルボン酸エステルは、例えば、酢酸メチル、酢酸エチル、プロピオン酸メチル、プロピオン酸エチル、酪酸メチル、イソ酪酸メチル、トリメチル酢酸メチルおよびトリメチル酢酸エチルなどである。モノニトリル化合物は、例えば、アセトニトリル、メトキシアセトニトリルおよび３−メトキシプロピオニトリルなどである。
【００４４】
また、非水溶媒は、例えば、１，２−ジメトキシエタン、テトラヒドロフラン、２−メチルテトラヒドロフラン、テトラヒドロピラン、１，３−ジオキソラン、４−メチル−１，３−ジオキソラン、１，３−ジオキサン、１，４−ジオキサン、Ｎ，Ｎ−ジメチルホルムアミド、Ｎ−メチルピロリジノン、Ｎ−メチルオキサゾリジノン、Ｎ，Ｎ’−ジメチルイミダゾリジノン、ニトロメタン、ニトロエタン、スルホラン、燐酸トリメチルおよびジメチルスルホキシドなどでもよい。
【００４５】
さらに、非水溶媒は、例えば、不飽和環状炭酸エステル、ハロゲン化炭酸エステル、スルホン酸エステル、酸無水物、ジシアノ化合物（ジニトリル化合物）、ジイソシアネート化合物およびリン酸エステルなどを含んでいてもよい。
【００４６】
不飽和環状炭酸エステルは、例えば、炭酸ビニレン、炭酸ビニルエチレンおよび炭酸メチレンエチレンなどである。ハロゲン化炭酸エステルは、例えば、４−フルオロ−１，３−ジオキソラン−２−オン、４，５−ジフルオロ−１，３−ジオキソラン−２−オン、炭酸フルオロメチルメチル、炭酸ビス（フルオロメチル）および炭酸ジフルオロメチルメチルなどである。スルホン酸エステルは、例えば、１，３−プロパンスルトンおよび１，３−プロペンスルトンなどである。酸無水物は、例えば、無水コハク酸、無水グルタル酸、無水マレイン酸、無水エタンジスルホン酸、無水プロパンジスルホン酸、無水スルホ安息香酸、無水スルホプロピオン酸および無水スルホ酪酸などである。ジニトリル化合物は、例えば、スクシノニトリル、グルタロニトリル、アジポニトリルおよびフタロニトリルなどである。ジイソシアネート化合物は、例えば、ヘキサメチレンジイソシアネートなどである。リン酸エステルは、例えば、リン酸トリメチルおよびリン酸トリエチルなどである。
【００４７】
（電解質塩）
電解質塩は、例えば、リチウム塩などの金属塩のうちのいずれか１種類または２種類以上を含んでいる。リチウム塩は、例えば、六フッ化リン酸リチウム（ＬｉＰＦ6 ）、四フッ化ホウ酸リチウム（ＬｉＢＦ4 ）、過塩素酸リチウム（ＬｉＣｌＯ4 ）、六フッ化ヒ酸リチウム（ＬｉＡｓＦ6 ）、テトラフェニルホウ酸リチウム（ＬｉＢ（Ｃ6 Ｈ5 ）4 ）、メタンスルホン酸リチウム（ＬｉＣＨ3 ＳＯ3 ）、トリフルオロメタンスルホン酸リチウム（ＬｉＣＦ3 ＳＯ3 ）、ビス（フルオロスルホニル）アミドリチウム（ＬｉＮ（ＳＯ2 Ｆ）2 ）、ビス（トリフルオロメタンスルホニル）アミドリチウム（ＬｉＮ（ＣＦ3 ＳＯ2 ）2 ）、テトラクロロアルミン酸リチウム（ＬｉＡｌＣｌ4 ）、六フッ化ケイ酸二リチウム（Ｌｉ2 ＳｉＦ6 ）、塩化リチウム（ＬｉＣｌ）および臭化リチウム（ＬｉＢｒ）などである。
【００４８】
（高分子化合物）
高分子化合物は、いわゆる電解液を保持するマトリクス高分子である。高分子化合物の種類は、例えば、いわゆるポリマー電解質に用いられるマトリクスポリマーのうちのいずれか１種類または２種類以上であれば、特に限定されない。この高分子化合物は、例えば、ポリエーテル類、ポリエステル類、ポリアミン類、シリコーン類およびポリスルフィド類などであり、中でも、高いイオン伝導性を有するポリエーテル類が好ましい。なお、高分子化合物は、共重合体でもよい。
【００４９】
［分離部材］
分離部材４は、第１電極１と第２電極２との間に配置されており、第１電極１と第２電極２とを互いに離間させると共に電解質３を保持する部材である。
【００５０】
この分離部材４は、例えば、絶縁性の高分子化合物のうちのいずれか１種類または２種類以上を含んでおり、その絶縁性の高分子化合物は、例えば、ポリプロピレン、ポリエチレンおよびポリイミドなどである。これにより、第１電極１と第２電極２とは、電解質３が存在している領域を除いて、分離部材４を介して互いに電気的に分離されている。
【００５１】
具体的には、分離部材４は、例えば、上記した絶縁性の高分子化合物を含むシート（いわゆる高分子シート）である。
【００５２】
なお、分離部材４には、例えば、上記したように、円筒状の電解質３が嵌め込まれる貫通口４Ｋが設けられている。貫通口４Ｋの立体的構造は、例えば、電解質３の立体的構造に対応している。
［絶縁部材］
絶縁部材５は、外装部材２０（後述する第１外装部材２１）から第１電極１を離間させる部材であり、その第１電極１と第１外装部材２１との間に配置されている。
【００５３】
この絶縁部材５は、例えば、絶縁性の高分子化合物のうちのいずれか１種類または２種類以上を含んでおり、その絶縁性の高分子化合物に関する詳細は、例えば、上記した分離部材４に用いられる絶縁性の高分子化合物に関する詳細と同様である。
【００５４】
具体的には、絶縁部材５は、例えば、上記した絶縁性の高分子化合物を含むフィルム（いわゆる高分子フィルム）である。このフィルムは、例えば、ポリプロピレンなどの単層の高分子フィルムなどである。
【００５５】
ただし、絶縁部材５は、例えば、絶縁性の高分子化合物と共に金属材料を含む複合フィルムでもよい。複合フィルムの層数は、２層以上であれば、特に限定されない。具体的には、複合フィルムは、例えば、ＰＥＴ（ポリエチレンテレフタレート）などの高分子層とアルミニウム箔などの金属層とが互いに積層されたラミネートフィルムなどである。
【００５６】
絶縁部材６は、外装部材２０（後述する第２外装部材２２）から第２電極２を離間させる部材であり、その第２電極２と第２外装部材２２との間に配置されている。絶縁部材６の構成に関する詳細は、例えば、上記した絶縁部材５の構成に関する詳細と同様である。
【００５７】
特に、絶縁部材６は、基準部材７が第２電極２および電解質３のそれぞれに接触しないようにするために、その基準部材７を保護する役割を果たしていると共に、第２電極２と基準部材６との位置関係が変化しないようにするために、その第２電極２と基準部材６との間の距離を維持する役割も果たしている。
【００５８】
［基準部材］
基準部材７は、観察用対称セル１００を用いてリチウム樹枝状結晶を観察する際に、例えば、成長方向Ｓにおける第２電極２と電解質３との界面Ｆの位置（基準位置）を特定するために用いられる部材である。
【００５９】
Ｘ線ＣＴ装置を用いたリチウム樹枝状結晶の観察時には、例えば、第２電極２と電解質３との界面Ｆにおいて、上記した基準位置に対する構造変化を追跡することにより、リチウム樹枝状結晶が観察される。すなわち、リチウム樹枝状結晶の発生の有無およびリチウム樹枝状結晶の成長の程度は、上記した基準位置に基づいて判断される。
【００６０】
この基準部材７は、例えば、Ｘ線ＣＴ装置を用いたリチウム樹枝状結晶の観察を阻害しないようにするために、Ｘ線の透過性を有している。また、基準部材７は、界面Ｆに対向する基準面７Ｍを有している。すなわち、基準面７Ｍは、界面Ｆに対して略平行である。上記した「基準位置」は、成長方向Ｓにおける基準面７Ｍの位置に基づいて特定される。
【００６１】
観察用対称セル１００の充電時において、例えば、第１電極１においてリチウム金属が溶出されると共に第２電極２においてリチウム金属が析出されるように観察用対称セル１００に対してパルス電流が供給される場合には、上記したように、界面Ｆにおいてリチウム樹枝状結晶が発生する。より具体的には、対向面２Ｍのうちの電解質３に対向する領域において、その対向面２Ｍにリチウム樹枝状結晶が発生する。
【００６２】
この場合には、基準部材７は、例えば、第１電極１よりも第２電極２に近い側に配置されているため、その第２電極２は、例えば、電解質３と基準部材７との間に配置されている。成長方向Ｓにおける基準面７Ｍの位置に基づいて基準位置を特定しやすくするためである。ただし、基準部材７の数は、例えば、１個に限らず、２個以上でもよい。
【００６３】
特に、上記したように、成長方向Ｓにおける基準面７Ｍの位置は、リチウム樹枝状結晶の観察時における基準位置を特定することになるため、その基準面７Ｍは、できるだけ界面Ｆに対して平行であることが好ましいと共に、できるだけ平滑（平坦）であることが好ましい。このため、基準面７Ｍの表面粗さは、特に限定されないが、できるだけ小さいことが好ましい。より具体的には、基準面７Ｍの算術平均粗さＲａは、Ｘ線ＣＴ装置におけるＸ線の焦点寸法以下であることが好ましい。基準位置が正確に特定されやすくなるため、リチウム樹枝状結晶の観察精度が向上するからである。
【００６４】
この基準部材７は、例えば、ウェハおよびガラス板などである。具体的には、ウェハは、例えば、シリコンウェハなどであると共に、ガラス板は、例えば、スライドガラスなどである。高い平滑度が担保されるように研磨されたウェハの研磨面およびガラス板の平滑面などを基準面７Ｍとして利用することにより、基準位置がより正確に特定されやすくなるため、リチウム樹枝状結晶の観察精度がより向上するからである。ただし、基準部材７は、例えば、ウェハおよびガラス板などの一部（小片）でもよい。
【００６５】
なお、観察用対称セル１００は、例えば、基準部材７を備えていなくてもよい。ただし、成長方向Ｓにおいて界面Ｆの位置を高精度に特定することにより、リチウム樹枝状結晶の観察精度を向上させるためには、観察用対称セル１００は基準部材７を備えていることが好ましい。
【００６６】
［リード］
リード８は、第１電極１に接続された配線であると共に、リード９は、第２電極２に接続された配線である。リード８，９のそれぞれは、例えば、銅などの導電性材料のうちのいずれか１種類または２種類以上を含んでいる。
【００６７】
リード８の一端部は、例えば、第１電極１に接続されていると共に、そのリード８の他端部は、例えば、外装部材２０の内部から外部に導出されている。リード９の一端部は、例えば、第２電極２に接続されていると共に、そのリード９の他端部は、例えば、外装部材２０の内部から外部に導出されている。なお、リード９の導出方向は、例えば、リード８の導出方向と反対の方向である。
【００６８】
［外装部材］
外装部材２０は、セル素子１０を収納する収納部材である。ここでは、観察用対称セル１００は、例えば、フィルム状の外装部材２０を備えている。
【００６９】
この外装部材２０は、例えば、１層または２層以上の高分子化合物を含む層と、１層または２層以上の金属材料を含む層とが任意の順に互いに積層されたラミネートフィルムである。具体的には、外装部材２０は、例えば、例えば、融着層と、金属層と、表面保護層とが内側からこの順に積層された金属ラミネートフィルムである。
【００７０】
融着層は、例えば、ポリエチレンおよびポリプロピレンなどのフィルムのうちのいずれか１種類または２種類以上を含んでいる。金属層は、例えば、アルミニウム箔などの金属箔のうちのいずれか１種類または２種類以上を含んでいる。表面保護層は、例えば、ナイロンおよびポリエチレンテレフタレートなどのフィルムのうちのいずれか１種類または２種類以上を含んでいる。
【００７１】
ここでは、外装部材２０は、例えば、２枚のフィルム（第１外装部材２１および第２外装部材２２）を含んでいる。第１外装部材２１と第２外装部材２２とは、例えば、融着層のうちの外周縁部同士が互いに融着されることにより、互いに張り合わされている。第１外装部材２１は、例えば、絶縁部材５に隣接されていると共に、第２外装部材２２は、例えば、基準部材７に隣接されている。
【００７２】
＜１−２．製造方法＞
続いて、図１および図２を参照して、観察用対称セル１００の製造方法に関して説明する。この観察用対称セル１００は、例えば、以下の手順により製造される。
【００７３】
［電解質の形成］
観察用対称セル１００を製造する場合には、最初に、電解質３を形成する。この場合には、最初に、溶媒と、電解質塩と、複数の造影粒子とを混合したのち、その混合物を撹拌することにより、電解液を調製する。続いて、電解液と高分子化合物とを混合したのち、その混合物を撹拌することにより、その高分子化合物により電解液が保持された電解質組成物を形成する。最後に、成型機を用いて電解質組成物を成型することにより、電解質３を形成する。
【００７４】
ここで、複数の造影粒子（複数の二次粒子）のメジアン径Ｄ５０が大きすぎる場合には、例えば、以下の手順により、そのメジアン径Ｄ５０を調整してもよい。この場合には、有機溶剤中に複数の造影粒子を投入したのち、その有機溶剤中の複数の造影粒子に超音波を照射する。これにより、複数の造影粒子が解砕されるため、その解砕後の複数の造影粒子を含む懸濁液が得られる。有機溶剤の種類は、特に限定されないが、例えば、アセトニトリルなどである。超音波の照射条件（照射強度および照射時間など）は、特に限定されないため、任意に設定可能である。こののち、懸濁液中に含まれている複数の造影粒子を回収する。これにより、複数の二次粒子のメジアンＤ５０が適正に小さくなるように調整された複数の造影粒子が得られる。
【００７５】
ただし、懸濁液を得たのち、その懸濁液の上澄み液を採取することにより、その上澄み液中に含まれている複数の造影粒子を回収してもよい。これにより、複数の二次粒子のメジアン径Ｄ５０が大きい状態のままである複数の造影粒子が排除されるため、複数の二次粒子のメジアン径Ｄ５０がより小さくなるように調整された複数の造影粒子が得られる。
【００７６】
なお、複数の造影粒子を解砕させる方法は、特に限定されない。このため、有機溶剤中の複数の造影粒子に超音波を照射する代わりに、例えば、フィルミックスなどの分散攪拌装置を用いて、複数の造影粒子が含まれている有機溶剤を撹拌してもよい。
【００７７】
［セル素子の組み立て］
次に、上記した電解質３を用いてセル素子１０を組み立てる。この場合には、最初に、第１電極１にリード８を接続させると共に、第２電極２にリード９を接続させる。第１電極１にリード８を接続させる方法は、特に限定されないが、例えば、超音波溶接法などである。第２電極２にリード９を接続させる方法は、例えば、上記した第１電極１にリード８を接続させる方法と同様である。続いて、分離部材４に設けられている貫通口４Ｋに電解質３を嵌め込むことにより、その分離部材４に電解質３を固定する。最後に、基準部材７と、絶縁部材６と、リード９が接続された第２電極２と、電解質３が固定された分離部材４と、リード８が接続された第１電極１と、絶縁部材５とをこの順に積層させることにより、セル素子１０を組み立てる。
【００７８】
なお、セル素子１０を組み立てたのち、必要に応じて、セル素子１０を加温処理してもよい。セル素子１０の組み立て後において、第２電極２に隣接されている電解質３の表面に皺（歪み）などが存在していても、その皺などが加温処理を利用して消失するからである。これにより、電解質３の表面が平坦化するため、界面Ｆが平滑化する。よって、Ｘ線ＣＴ装置を用いて界面Ｆに発生したリチウム樹枝状結晶を観察する際に、そのリチウム樹枝状結晶の観察精度が向上する。加温処理の条件（加温温度および加温時間など）は、任意に設定可能である。
【００７９】
［観察用対称セルの作製］
最後に、外装部材２０の内部にセル素子１０を収納することにより、観察用対称セル１００を作製する。この場合には、最初に、融着層と、金属箔と、表面保護層とがこの順に積層されたラミネートフィルムである第１外装部材２１と、同様のラミネートフィルムである第２外装部材２２とを準備する。続いて、セル素子１０を介して第１外装部材２１と第２外装部材２２とを互いに積層させることにより、第１外装部材２１と第２外装部材２２との間にセル素子１０を配置する。最後に、第１外装部材２１のうちの融着層の外周縁部と第２外装部材２２のうちの融着層の外周縁部とを互いに融着させる。この場合には、リード８の他端部が外装部材２０の外部に導出されると共に、リード９の他端部が外装部材２０の外部に導出されるようにする。これにより、外装部材２０（第１外装部材２１および第２外装部材２２）の内部にセル素子１０が収納されるため、観察用対称セル１００が完成する。
【００８０】
＜１−３．使用方法＞
続いて、図１および図２を参照して、観察用対称セル１００の使用方法に関して説明する。
【００８１】
この観察用対称セル１００は、上記したように、Ｘ線ＣＴ装置を用いてリチウム樹枝状結晶を観察するために用いられる。Ｘ線ＣＴ装置を用いてリチウム樹枝状結晶を観察する場合には、観察用対称セル１００に対して第１通電方向および第２通電方向に交互にパルス電流が供給される。
【００８２】
この「第１通電方向」とは、例えば、第１電極１においてリチウム金属が溶出されると共に第２電極２においてリチウム金属が析出されるパルス電流の供給方向である。一方、「第２通電方向」とは、第２電極２においてリチウム金属が溶出されると共に第１電極１においてリチウム金属が析出されるパルス電流の供給方向であり、いわゆる逆電流の方向である。以下では、例えば、第１通電方向を「充電方向」とすると共に、第２通電方向を「放電方向」とする。
【００８３】
これにより、界面Ｆにおいてリチウム樹枝状結晶が発生すると、その電解質３に含まれている複数の造影粒子（造影剤）を利用してリチウム樹枝状結晶が可視化されるため、そのリチウム樹枝状結晶が観察される。
【００８４】
なお、リチウム樹枝状結晶の観察方法の詳細に関しては、後述する。
【００８５】
＜１−４．作用および効果＞
この観察用対称セル１００によれば、リチウム金属を含む第１電極１とリチウム金属を含む第２電極２との間に電解質３が配置されており、その電解質３がＸ線の減弱能を有する複数の造影粒子を含んでいる。
【００８６】
この場合には、上記したように、第１電極１および第２電極２のそれぞれの物性（Ｘ線透過性）と複数の造影粒子の物性（Ｘ線の減弱能）との違いを利用して、Ｘ線ＣＴ装置によりリチウム樹枝状結晶が可視化される。しかも、観察装置としてＸ線ＣＴ装置を用いることにより、リチウム樹枝状結晶の立体的構造が継続的に可視化されるため、そのリチウム樹枝状結晶の構造変化（成長状態）がリアルタイムで可視化される。よって、リチウム樹枝状結晶をｉｎ  ｓｉｔｕ観察することができる。
【００８７】
特に、複数の造影粒子（複数の二次粒子）のメジアン径Ｄ５０がＸ線の焦点寸法よりも小さければ、複数の造影粒子が造影剤として機能しやすくなるため、より高い効果を得ることができる。この場合には、メジアン径Ｄ５０が１０μｍ未満であれば、Ｘ線の焦点寸法の変動などに起因する影響をほとんど受けずにリチウム樹枝状結晶が安定に可視化されやすくなるため、さらに高い効果を得ることができる。
【００８８】
また、複数の造影粒子がＸ線減弱材料を含んでいれば、その複数の造影粒子が造影剤として機能しやすくなるため、より高い効果を得ることができる。この場合には、Ｘ線ＣＴ装置におけるＸ線の波長におけるＸ線減弱材料の減弱係数がそのＸ線の波長におけるリチウム金属の減弱係数の１０倍以上であれば、複数の造影粒子が造影剤として機能しやすくなるため、さらに高い効果を得ることができる。特に、Ｘ線減弱材料がチタン酸バリウムなどを含んでいれば、減弱係数が十分に大きくなるため、著しく高い効果を得ることができる。
【００８９】
また、電解質３が電解液（液状電解質）とその電解液を保持する高分子化合物とを含んでいる電解質膜（非液状電解質）であれば、複数の造影粒子の分散状態が維持されやすくなる。よって、リチウム樹枝状結晶が安定に可視化されやすくなるため、より高い効果を得ることができる。
【００９０】
また、観察用対称セル１００が基準面７Ｍを有すると共にＸ線透過性を有する基準部材７を備えていれば、基準面７Ｍの位置に基づいて界面Ｆの位置（基準位置）が特定される。よって、界面Ｆにおける構造変化が追跡されやすくなるため、より高い効果を得ることができる。この場合には、基準面７Ｍの算術平均粗さＲａがＸ線の焦点寸法以下であれば、リチウム樹枝状結晶の観察精度が向上するため、さらに高い効果を得ることができる。また、基準部材７Ｍがシリコンウェハなどであれば、高い平滑度を有する研磨面（基準面７Ｍ）を利用してリチウム樹枝状結晶の観察精度がより向上するため、著しく高い効果を得ることができる。
【００９１】
＜１−５．変形例＞
観察用対称セル１００の構成に関しては、任意に変更可能である。
【００９２】
具体的には、例えば、非液状電解質である電解質３を用いたが、その非液状電解質である電解質３に代えて、液状電解質（電解液）である電解質１１を用いてもよい。
【００９３】
図３は、観察用対称セル１００の構成に関する変形例である観察用対称セル２００の断面構成を表しており、図１に対応している。この観察用対称セル２００は、例えば、図３に示したように、例えば、電解質３および分離部材４に代えて電解質１１（電解液）およびセパレータ１２を備えていると共に、そのセパレータ１２に電解質１１が含浸されていることを除いて、観察用対称セル１００と同様の構成を有している。
【００９４】
電解質１１（溶媒および電解質塩を含む電解液）の構成に関する詳細は、上記した通りである。すなわち、電解質１１は、複数の造影粒子を含んでいる。
【００９５】
セパレータ１２は、例えば、高分子化合物およびセラミックなどの多孔質膜のうちのいずれか１種類または２種類以上を含んでおり、２種類以上の多孔質膜の積層膜でもよい。高分子化合物は、例えば、ポリテトラフルオロエチレン、ポリプロピレンおよびポリエチレンなどである。
【００９６】
この場合においても、電解質１１中に含まれている複数の造影粒子が造影剤として機能することにより、リチウム樹枝状結晶の立体的構造がリアルタイムで可視化されるため、そのリチウム樹枝状結晶をｉｎ  ｓｉｔｕ観察することができる。
【００９７】
＜２．リチウム樹枝状結晶の観察方法＞
次に、上記した観察用対称セル１００を用いたリチウム樹枝状結晶の観察方法に関して説明する。
【００９８】
ここでは、上記したように、観察用対称セル１００と共にＸ線ＣＴ装置を用いてリチウム樹枝状結晶を観察する。このＸ線ＣＴ装置は、例えば、Ｘ線ＣＴスキャンなどである。
【００９９】
＜２−１．観察手順＞
まず、リチウム樹枝状結晶の観察手順に関して説明する。
【０１００】
図４は、リチウム樹枝状結晶の観察結果であるＸ線ＣＴ画像を模式的に表していると共に、図５は、リチウム樹枝状結晶の観察時における観察用対称セル１００のうちの主要部（第２電極２および電解質３のそれぞれのうちの一部）の断面構成を表している。
【０１０１】
なお、図４では、界面Ｆ（または対向面２Ｍ）よりも下方の領域Ｒ１に第２電極２が存在していると共に、その界面Ｆよりも上方の領域Ｒ２に電解質３が存在している。
【０１０２】
リチウム樹枝状結晶を観察する場合には、観察用対称セル１００（第１電極１および第２電極２）に対して充電方向および放電方向に交互にパルス電流を供給しながら、Ｘ線ＣＴ装置を用いて、界面Ｆにおける構造変化を観察する。
【０１０３】
観察用対称セル１００に対して供給されるパルス電流の供給条件は、任意に設定可能である。パルス電流の供給条件を規定する一連のパラメータに関する詳細は、例えば、以下の通りである。
【０１０４】
第１に、充電方向に供給されるパルス電流（以下、「充電パルス電流」と呼称する。）の電流値は、任意に設定可能である。この場合には、充電パルス電流の電流密度（ｍＡ／ｃｍ2 ）を設定してもよい。なお、充電パルス電流の電流密度を繰り返して供給する際に、その電流密度を一定にしてもよいし、その電流密度を変化させてもよい。
【０１０５】
第２に、放電方向に供給されるパルス電流（以下、「放電パルス電流」と呼称する。）の電流値は、任意に設定可能である。この場合には、放電パルス電流の電流密度（ｍＡ／ｃｍ2 ）を設定してもよい。なお、放電パルス電流の電流密度を繰り返して供給する際に、その電流密度を一定にしてもよいし、その電流密度を変化させてもよい。また、放電パルス電流の電流密度は、充電パルス電流の電流密度と同じでもよいし、充電パルス電流の電流密度と異なってもよい
【０１０６】
第３に、パルス電流の供給方向を充電方向から放電方向に切り替える際に、そのパルス電流を供給しない休止時間（以下、「充電後休止時間」と呼称する。）を設けてもよい。すなわち、充電パルス電流を供給したのち、直ちに放電パルス電流を供給するのではなく、充電後休止時間が経過してから放電パルス電流を供給してもよい。充電後休止時間は、任意に設定可能である。なお、充電後休止時間を繰り返して設定する場合には、その充電後休止時間を一定にしてもよいし、その充電後休止時間を変化させてもよい。もちろん、充電後休止時間を設けなくてもよい。
【０１０７】
第４に、パルス電流の供給方向を放電方向から充電方向に切り替える際に、そのパルス電流を供給しない休止時間（以下、「放電後休止時間」と呼称する。）を設けてもよい。すなわち、放電パルス電流を供給したのち、直ちに充電パルス電流を供給するのではなく、放電後休止時間が経過してから充電パルス電流を供給してもよい。放電後休止時間は、任意に設定可能である。なお、放電後休止時間を繰り返して設定する場合には、その放電後休止時間を一定にしてもよいし、その放電後休止時間を変化させてもよい。もちろん、放電後休止時間を設けなくてもよい。
【０１０８】
パルス電流の供給条件は、例えば、上記した一連のパラメータ（充電パルス電流の電流密度、放電パルス電流の電流密度、充電後休止時間および放電後休止時間）のそれぞれを任意に設定しながら、それらの一連のパラメータを互いに組み合わせることにより、所望の条件となるように設定可能である。
【０１０９】
もちろん、ここでは、一連のパラメータとして４個のパラメータを例に挙げたが、その４個のパラメータ以外の他のパラメータを設定してもよい。また、パラメータの総数は、特に限定されないため、４個以外でもよい。
【０１１０】
これにより、図４に示したように、界面Ｆ（対向面２Ｍ）にリチウム樹枝状結晶Ｄが発生すると、Ｘ線ＣＴ装置の画像処理を利用してリチウム樹枝状結晶Ｄが可視化（３次元の立体画像化）される。このため、リチウム樹枝状結晶Ｄの発生と共に、そのリチウム樹枝状結晶Ｄの構造変化（成長状態）が可視化される。
【０１１１】
この場合には、上記したように、リチウム樹枝状結晶Ｄの成長に依存せずに不動である基準部材７の基準面７Ｍに基づいて、基準位置（界面Ｆの位置）が特定される。このため、成長方向Ｓに成長するリチウム樹枝状結晶Ｄの状態が正確に可視化される。
【０１１２】
よって、リチウム樹枝状結晶Ｄがリアルタイムで観察されるため、そのリチウム樹枝状結晶Ｄがｉｎ  ｓｉｔｕ観察される。
【０１１３】
なお、図４では、例えば、２個のリチウム樹枝状結晶Ｄが発生した場合を示している。ただし、図示内容を簡略化するために、２個のリチウム樹枝状結晶Ｄのそれぞれを円筒状に示していると共に、その２個のリチウム樹枝状結晶Ｄの周辺領域を平坦にしている。
【０１１４】
このリチウム樹枝状結晶Ｄは、図５に示したように、界面Ｆ（対向面２Ｍ）において発生したのち、成長方向Ｓに成長するため、電解質３に食い込んでいる。これにより、電解質３に窪みＵが形成されていると共に、その窪みＵの内部にリチウム樹枝状結晶Ｄが入り込んでいる。図５では、例えば、２個のリチウム樹枝状結晶Ｄが発生したため、電解質３に２個の窪みＵが形成された場合を示している。
【０１１５】
ただし、電解質３に窪みＵが形成される要因としては、上記したように、リチウム樹枝状結晶Ｄが電解質３に食い込むことの他に、ガス（気泡）などの異物が電解質３に食い込むことも考えられる。図５では、気泡に起因して電解質３に１個の窪みＵが形成された場合を示している。この窪みＵの内部にはガスが存在しているため、その窪みＵの内部にはリチウム樹枝状結晶Ｄが存在していない。
【０１１６】
＜２−２．分析手順＞
続いて、リチウム樹枝状結晶Ｄの分析手順に関して説明する。
【０１１７】
図６は、図５に示したリチウム樹枝状結晶Ｄの分析手順を説明するために、図５に対応する断面構成を示している。
【０１１８】
図５に示したように、界面Ｆにおいて発生したリチウム樹枝状結晶Ｄが成長方向Ｓに成長すると、そのリチウム樹枝状結晶Ｄが電解質３に食い込む。しかしながら、図４に示したＸ線ＣＴ画像から確認できることは、厳密には、リチウム樹枝状結晶Ｄが電解質３に食い込んでいることではなく、何らかの物質が電解質３に食い込んでいることにより、その何らかの物質が電解質３を部分的に窪ませていることだけである。電解質３を部分的に窪ませる物質としては、上記したように、リチウム樹枝状結晶Ｄの他に、ガス（気泡）なども考えられるからである。
【０１１９】
そこで、電解質３を部分的に窪ませている物質（以下、「要因物質」と呼称する。）の種類（材質）を特定するために、その要因物質が何であるかを分析する必要がある。要因物質を調べる場合には、まず、図６に示したように、観察用対称セル１００を解体することにより、第２電極２から電解質３を剥離させる。
【０１２０】
この電解質３の剥離面（第２電極２に隣接されていた面）を確認することにより、その電解質３に窪みＵだけが設けられている場合には、要因物質はガスであると考えられる。この「電解質３に窪みＵだけが設けられている」とは、電解質３に窪みＵが形成されているが、その窪みＵの内部に何らかの物質が入り込んでいない状態である。
【０１２１】
一方、電解質３に窪みＵが形成されており、その窪みＵの内部にガス以外の要因物質が入り込んでいる場合には、その要因物質はリチウム樹枝状結晶Ｄである可能性がある。
【０１２２】
なお、電解質３の剥離面を確認する方法は、特に限定されないため、目視でもよいし、光学顕微鏡などの各種顕微鏡を用いてもよい。特に、電解質３に窪みＵが形成されており、その窪みＵの内部に要因物質が入り込んでいる場合において、その要因物質の色が電解質３の色と異なっていれば、電解質３に窪みＵが形成されており、その窪みＵの内部にガス以外の要因物質が入り込んでいると考えられる。
【０１２３】
窪みＵの内部にガス以外の要因物質が入り込んでいる場合には、その要因物質を分析することにより、その要因物質の種類（材質）を特定する。
【０１２４】
要因物質の分析方法は、特に限定されないが、例えば、エネルギー分散型Ｘ線分析法（ＥＤＸ：Energy dispersive X-ray spectrometry）などの元素分析法のうちのいずれか１種類または２種類以上である。ＥＤＸを用いて要因物質を分析した場合には、例えば、ＥＤＸスペクトルが検出されなければ、その要因物質の構成元素は原子番号が５以下の元素であるため、その要因物質はリチウム（リチウム樹枝状結晶Ｄ）であると判断される。観察用対称セル１００を構成している一連の構成要素の構成元素を考えると、その要因物質の構成元素（原子番号が５以下である元素）はリチウム以外に考えられないからである。
【０１２５】
＜２−３．作用および効果＞
このリチウム樹枝状結晶の観察方法によれば、観察用対称セル１００（第１電極１および第２電極２）に対して充電方向および放電方向に交互にパルス電流を供給しながら、Ｘ線ＣＴ装置を用いてリチウム樹枝状結晶Ｄを観察している。
【０１２６】
この場合には、観察用対称セル１００の作用および効果に関して説明したように、リチウム樹枝状結晶Ｄが発生したのち、そのリチウム樹枝状結晶Ｄの立体的構造の変化（成長状態）がリアルタイムで観察される。よって、リチウム樹枝状結晶Ｄをｉｎ  ｓｉｔｕ観察することができる。
【０１２７】
特に、パルス電流の供給条件を設定するために、上記した一連のパラメータ（充電パルス電流の電流密度、放電パルス電流の電流密度、充電後休止時間および放電後休止時間）を用いれば、そのパルス電流の供給条件に応じてリチウム樹枝状結晶Ｄの成長状態が変化する。よって、パルス電流の供給条件を変化させることにより、成長状態を変化させながらリチウム樹枝状結晶Ｄが観察されるため、リチウム樹枝状結晶Ｄの多様な成長状態を観察することができる。
【０１２８】
これ以外のリチウム樹枝状結晶の観察方法に関する作用および効果は、上記したリチウム樹枝状結晶の観察用対称セルに関する作用および効果と同様である。もちろん、ここで説明したリチウム樹枝状結晶の観察方法では、観察用対称セル１００に代えて観察用対称セル２００を用いてもよい。
【０１２９】
＜２−４．変形例＞
リチウム樹枝状結晶の観察方法の手順に関しては、任意に変更可能である。
【０１３０】
例えば、観察用対称セル１００に対して交互にパルス電流を供給する際に、充電方向では第１電極１においてリチウム金属が溶出されると共に第２電極２においてリチウム金属が析出され、放電方向では第２電極２においてリチウム金属が溶出されると共に第１電極１においてリチウム金属が析出されるようにした。しかしながら、充電方向と放電方向とを互いに逆にしてもよい。すなわち、充電方向では第２電極２においてリチウム金属が溶出されると共に第１電極１においてリチウム金属が析出され、放電方向では第１電極１においてリチウム金属が溶出されると共に第２電極２においてリチウム金属が析出されるようにしてもよい。この場合においても、リチウム樹枝状結晶Ｄの成長状態がリアルタイムで観察されるため、同様の効果を得ることができる。
【０１３１】
ただし、充電方向と放電方向とを互いに逆にした場合には、第２電極２と電解質３との界面Ｆではなく、第１電極１と電解質３との界面においてリチウム樹枝状結晶Ｄが発生する。このため、第１電極１と電解質３との界面の位置を特定しやすくするために、第２電極２よりも第１電極１に近い側に基準部材７を配置することが好ましい。すなわち、基準部材７と電解質３との間に第１電極１を配置させることが好ましい。
【０１３２】
＜３．リチウム樹枝状結晶の制御方法＞
最後に、上記したリチウム樹枝状結晶の観察方法を応用したリチウム樹枝状結晶の制御方法に関して説明する。
【０１３３】
ここで説明するリチウム樹枝状結晶の制御方法は、既に説明したリチウム樹枝状結晶の観察方法を利用することにより、所望の成長状態となるようにリチウム樹枝状結晶Ｄの成長状態を制御する方法である。
【０１３４】
＜３−１．制御手順＞
リチウム樹枝状結晶Ｄの成長状態の制御手順に関して説明する。
【０１３５】
上記したように、リチウム樹枝状結晶の観察方法では、パルス電流の供給条件、すなわちパルス電流の供給条件を決定する一連のパラメータ（充電パルス電流の電流密度、放電パルス電流の電流密度、充電後休止時間および放電後休止時間）を任意に設定しながら、Ｘ線ＣＴ装置を用いてリチウム樹枝状結晶Ｄの成長状態がｉｎ  ｓｉｔｕ観察される。
【０１３６】
この場合には、一連のパラメータを変更することにより、リチウム樹枝状結晶Ｄの成長状態が変化するため、その一連のパラメータを設定すると共にリチウム樹枝状結晶Ｄの成長状態を観察する手順を繰り返すことにより、パルス電流の供給条件とリチウム樹枝状結晶Ｄの成長状態との相関関係を調べることができる。よって、上記した相関関係に基づいて、所望の成長状態となるようにリチウム樹枝状結晶Ｄの成長状態を制御することが可能であるパルス電流の供給条件、すなわち一連のパラメータの値を特定することができる。
【０１３７】
具体的には、例えば、リチウム樹枝状結晶Ｄの過度な成長に起因して第１電極１と第２電極２とが短絡することを抑制するためには、リチウム樹枝状結晶Ｄが発生しても、成長方向Ｓに成長しにくくなるようにリチウム樹枝状結晶Ｄの成長状態を制御することが望ましい。
【０１３８】
この場合には、上記したように、パルス電流の供給条件を設定すると共にリチウム樹枝状結晶Ｄの成長状態を観察する手順を繰り返すことにより、パルス電流の供給条件とリチウム樹枝状結晶Ｄの成長状態との相関関係に基づいて、リチウム樹枝状結晶Ｄが成長方向Ｓに成長しにくくなるパルス電流の供給条件を特定すればよい。
【０１３９】
＜３−２．作用および効果＞
このリチウム樹枝状結晶の制御方法によれば、上記したリチウム樹枝状結晶の観察方法を利用して、パルス電流の供給条件とリチウム樹枝状結晶Ｄの成長状態との相関を調べることにより、所望の成長状態となるようにリチウム樹枝状結晶Ｄの成長状態を制御することが可能であるパルス電流の供給条件を特定する。この場合には、パルス電流の供給条件に応じて所望の成長状態となるようにリチウム樹枝状結晶Ｄの成長状態が制御されるため、所望のリチウム樹枝状結晶Ｄの成長状態が容易かつ安定に実現される。よって、リチウム樹枝状結晶Ｄをｉｎ  ｓｉｔｕ観察することにより、所望の成長状態となるようにリチウム樹枝状結晶Ｄの成長状態を制御することができる。
【０１４０】
特に、リチウム樹枝状結晶Ｄが成長方向Ｓに成長しにくくなるパルス電流の供給条件を特定すれば、そのパルス電流の供給条件において観察用対称セル１００を充電させることにより、そのリチウム樹枝状結晶Ｄの過度な成長に起因して第１電極１と第２電極２とが短絡することを抑制することができる。
【０１４１】
この場合には、上記したリチウム樹枝状結晶Ｄが成長方向Ｓに成長しにくくなるパルス電流の供給条件をリチウムイオン二次電池の充放電条件に適用すれば、そのリチウムイオン二次電池がリチウム樹枝状組成物Ｄに起因して意図せずに短絡することを抑制することができる。
【０１４２】
これ以外のリチウム樹枝状結晶の制御方法に関する作用および効果は、上記したリチウム樹枝状結晶の観察方法に関する作用および効果と同様である。もちろん、ここで説明したリチウム樹枝状結晶の制御方法では、観察用対称セル１００に代えて観察用対称セル２００を用いてもよい。
【０１４３】
＜３−３．変形例＞
リチウム樹枝状結晶の制御方法に関しては、任意に変更可能である。
【０１４４】
具体的には、例えば、リチウム樹枝状結晶Ｄが成長方向Ｓに成長しにくくなるパルス電流の供給条件を特定する場合に関して説明したが、そのパルス電流の供給条件を特定する目的は、特に限定されない。このため、目的に応じて、所望のリチウム樹枝状結晶Ｄの成長状態が実現される任意のパルス電流の供給条件を特定してもよい。
【０１４５】
一例を挙げると、目的によっては、成長方向Ｓに成長しやすくなるようにリチウム樹枝状結晶Ｄの成長状態を制御することが可能なパルス電流の供給条件を特定してもよい。この場合においても、リチウム樹枝状結晶Ｄをｉｎ  ｓｉｔｕ観察することにより、所望の成長状態となるようにリチウム樹枝状結晶Ｄの成長状態が制御されるため、同様の効果を得ることができる。
【実施例】
【０１４６】
本技術の実施例に関して説明する。なお、説明する順序は、下記の通りである。
１．観察用対称セルの作製
２．リチウム樹枝状結晶の観察
３．リチウム樹枝状結晶の制御
４．短絡の発生状況の評価
５．まとめ
【０１４７】
＜１．観察用対称セルの作製＞
まず、上記した観察用対称セル１００の製造手順により、図１および図２に示した観察用対称セル１００を作製した。観察用対称セル１００の構成は、以下の通りである。なお、「幅」は図２中の奥行き方向の寸法、「長さ」は図２中の左右方向の寸法、「厚さ」は図２中の上下方向の寸法である。
【０１４８】
第１電極１：炭酸リチウム被膜により被覆されたリチウム金属板（本城金属株式会社製），幅＝８ｍｍ×長さ＝２０ｍｍ×厚さ＝０．２ｍｍ
第２電極２：炭酸リチウム被膜により被覆されたリチウム金属板（本城金属株式会社製），幅＝８ｍｍ×長さ＝２０ｍｍ×厚さ＝０．２ｍｍ
電解質３  ：高分子化合物（ポリエチレンオキサイド（ＰＥＯ）），電解質塩（ビス（トリフルオロメタンスルホニル）アミドリチウム（ＬｉＴＦＳＡ），組成＝ＰＥＯ18 ＬｉＴＦＳＡ），複数の造影粒子（チタン酸バリウム粉末，複数の二次粒子のメジアン径Ｄ５０＝５μｍ，含有量＝１０重量％），直径＝６ｍｍ×厚さ＝０．２ｍｍ
分離部材４：ポリプロピレンシート，幅＝８ｍｍ×長さ＝２５ｍｍ×厚さ＝０．２ｍｍ，貫通口４Ｋの直径＝６ｍｍ
絶縁部材５，６：ラミネートフィルム（株式会社生産日本社製のラミジップ（登録商標），幅＝１０ｍｍ×長さ＝３０ｍｍ×厚さ＝０．１ｍｍ
基準部材７：シリコンウェハの小片，幅＝１０ｍｍ×長さ＝３０ｍｍ×厚さ＝０．５ｍｍ
リード８、９：銅線
外装部材２０（第１外装部材２１および第２外装部材２２）：アルミラミネートフィルム（融着層（ポリエチレン，厚さ＝６０μｍ）／金属層（アルミニウム箔，厚さ＝１０μｍ）／表面保護層（ナイロン，厚さ＝１０μｍ））
【０１４９】
複数の造影粒子を用いる場合には、以下の手順により、複数の二次粒子のメジアン径Ｄ５０を調整した。有機溶剤（アセトニトリル）中に複数の造影粒子を投入したのち、その有機溶剤中の複数の造影粒子に超音波（照射強度＝４５Ｗ，照射時間＝３０分間）を照射した。これにより、複数の造影粒子が解砕されたため、その解砕後の複数の造影粒子を含む懸濁液が得られた。続いて、懸濁液の上澄み液を採取したのち、その上澄み液中に含まれている複数の造影粒子を回収した。
【０１５０】
なお、セル素子１０を組み立てたのち、恒温槽中においてセル素子１０を加温処理（加温温度＝６０℃，加温時間＝６時間）した。
【０１５１】
＜２．リチウム樹枝状結晶の観察＞
次に、以下の手順により、観察用対称セル１００を用いてリチウム樹枝状結晶を観察した。
【０１５２】
ここでは、リチウム樹枝状結晶を意図的に発生しやすくするために、観察用対称セル１００（第１電極１および第２電極２）に一定の充電電流（電流密度＝０．０５ｍＡ／ｃｍ2 ）を供給しながら、Ｘ線ＣＴ装置を用いて、界面Ｆに発生したリチウム樹枝状結晶を継続的に観察した。この場合には、Ｘ線ＣＴ装置としてＸ線ＣＴスキャン（ソニー株式会社の内製装置）を用いると共に、Ｘ線として非平行Ｘ線（Ｘ線源はタングステン線源，７０ｋＶ，１２０μＡ）を用いた。この結果、図７〜図９に示した観察結果が得られた。
【０１５３】
図７〜図９のそれぞれは、リチウム樹枝状結晶の観察結果であるＸ線ＣＴ画像を表している。ただし、充電電流の供給後の経過時間は、図７では６時間、図８では１３時間、図９では２０時間である。
【０１５４】
図７〜図９に示したように、充電電流の供給後、高い突起物である略円筒状のリチウム樹枝状結晶Ｄ１がｉｎ  ｓｉｔｕ観察された。このリチウム樹枝状結晶Ｄ１は、時間の経過に応じて成長方向Ｓに成長した。
【０１５５】
ここでは、略円筒状の樹枝状結晶Ｄ１と共に、そのリチウム樹枝状結晶Ｄ１の周辺領域に低い突起物であるリチウム島状結晶Ｄ２も観察された。リチウム樹枝状結晶Ｄ１は、対向面２Ｍに対する占有面積が相対的に小さいのに対して成長方向Ｓの寸法が相対的に大きい立体的構造を有していた。これに対して、リチウム島状結晶Ｄ２は、上記したリチウム樹枝状結晶Ｄ１とは異なり、対向面２Ｍに対する占有面積が相対的に大きいのに対して成長方向Ｓの寸法が相対的に小さい立体的構造を有していた。
【０１５６】
ここで、充電電流の供給を停止したのち（経過時間＝２０時間）、図５および図６を参照しながら説明したように、光学顕微鏡を用いて第２電極２から剥離された電解質３の表面を観察したところ、図１０に示した観察結果が得られた。なお、比較のために、充電電流の供給前においても同様に電解質３の表面を観察したところ、図１１に示した結果が得られた。
【０１５７】
図１０は、充電電流の供給後において電解質３の表面を観察した顕微鏡写真であると共に、図１１は、充電電流の供給前において電解質３の表面を観察した顕微鏡写真である。
【０１５８】
観察用対称セル１００に対して充電電流を供給する前には、図１１に示したように、電解質３の表面に異物（要因物質）が観察されなかった。これに対して、観察用対称セル１００に対して充電電流を供給したのちには、図１０に示したように、電解質３の表面に複数の黒色の要因物質が観察された。図１０では、太い白色の矢印Ｙで要因物質を示している。
【０１５９】
そこで、ＥＤＸを用いて要因物質を元素分析したところ、ＥＤＸスペクトルが検出されなかった。このため、図１０に示した黒色の要因物質はリチウム（図７〜図９に示したリチウム樹枝状結晶Ｄ１）であると確認された。すなわち、図１０では、図６を参照しながら説明したように、リチウム樹枝状結晶Ｄ１が電解質３に食い込んだため、その電解質３に形成された窪みＵにリチウム樹枝状結晶Ｄ１が入り込んでいる。
【０１６０】
＜３．リチウム樹枝状結晶の制御＞
次に、リチウム樹枝状結晶の成長に起因して第１電極１と第２電極２とが短絡することを抑制するために、以下の手順により、成長方向Ｓに成長しにくくなるようにリチウム樹枝状結晶の成長状態を制御することが可能なパルス電流の供給条件を探索した。
【０１６１】
［パルス電流の供給条件の探索手順］
具体的には、図７〜図９に示したように、Ｘ線ＣＴ画像中において、リチウム樹枝状結晶Ｄ１およびリチウム島状結晶Ｄ２が観察されたが、高い突起状でないリチウム島状結晶Ｄ２は短絡の発生要因になりにくいのに対して、高い突起状であるリチウム樹枝状結晶Ｄ１は短絡の発生要因になりやすいと考えられる。
【０１６２】
そこで、有限要素法を用いて、パルス電流の供給条件とリチウム樹枝状結晶Ｄ１の成長状態との関係を調べることにより、成長方向Ｓにおけるリチウム樹枝状結晶Ｄ１の成長が抑制されると共に成長方向Ｓにおけるリチウム島状結晶Ｄ２の成長が促進されるパルス電流の供給条件を探索した。
【０１６３】
この場合には、略円筒状であるリチウム樹枝状結晶Ｄ１の立体的構造に基づいて、有限要素法ソフトウェアを用いて二次元軸対称モデルを構築した。有限要素法ソフトウェアとしては、ＣＯＭＳＯＬ社製の汎用物理シミュレーションソフト  ＣＯＭＳＯＬ  Ｍｕｌｔｉｐｈｙｓｉｃｓ（登録商標）を用いた。この二次元軸対称モデルは、第１電極１に対応する上部電極と第２電極２に対応する下部電極との間に電解質３が配置されており、その下部電極（直径＝２００μｍ）の上にリチウム樹枝状結晶Ｄ１を模倣した円筒状構造物（直径＝２０μｍ，高さ＝５０μｍ）が配置されているモデルである。この場合には、上部電極においてリチウムが溶出すると共に下部電極においてリチウムが析出する場合における電流の方向を正とした。
【０１６４】
［パルス電流の供給パターン］
パルス電流の供給パターンとしては、３種類の供給パターンを設定した。図１２〜図１４のそれぞれは、パルス電流の供給パターンを表している。以下では、図１２に示したパルス電流の供給パターンを「Ｋ型」、図１３に示したパルス電流の供給パターンを「Ｎ型」、図１４に示したパルス電流の供給パターンを「Ｔ型」とそれぞれ呼称する。
【０１６５】
パルス電流の供給パターンがＫ型である場合には、図１２に示したように、充電パルス電流Ｐ１（電流密度Ｉ１）を供給（供給時間Ｔ１）し、充電後休止時間Ｔ２が経過したのち、放電パルス電流Ｐ２（電流密度Ｉ２）を供給（供給時間Ｔ３）し、放電後休止時間Ｔ４が経過する工程を繰り返した。
【０１６６】
パルス電流の供給パターンがＮ型である場合には、図１３に示したように、充電パルス電流Ｐ３（電流密度Ｉ３）を供給（供給時間Ｔ５）し、放電パルス電流Ｐ４（電流密度Ｉ４）を供給（供給時間Ｔ６）し、放電後休止時間Ｔ７が経過したのち、充電パルス電流Ｐ５（電流密度Ｉ５）を供給（供給時間＝Ｔ８）し、充電後休止時間Ｔ９が経過する工程を繰り返した。ただし、図１３中においてｎで表された工程は、ｎ回繰り返されることを表している。
【０１６７】
パルス電流の供給パターンがＴ型である場合には、図１４に示したように、放電パルス電流Ｐ６（電流密度Ｉ６）を供給（供給時間Ｔ１０）し、放電後休止時間Ｔ１１が経過したのち、充電パルス電流Ｐ７（電流密度Ｉ７）を供給（供給時間Ｔ１２）し、充電後休止時間Ｔ１３が経過する工程を繰り返した。
【０１６８】
図１２〜図１４に示した一連のパラメータ（電流密度Ｉ１〜Ｉ７、供給時間Ｔ１，Ｔ３，Ｔ５，Ｔ６，Ｔ８，Ｔ１０，Ｔ１２、充電後休止時間Ｔ２，Ｔ９，Ｔ１３および放電後休止時間Ｔ４，Ｔ７，Ｔ１１）に関する詳細は、表１〜表３に示した通りである。すなわち、表１〜表３に示したように一連のパラメータを変更することにより、パルス電流の供給条件を変化させた（供給条件１−１〜１−７，２−１〜２−２１，３−１〜３−１３）。
【０１６９】
【表１】
2019039856.tif 000003
【０１７０】
【表２】
2019039856.tif 000004
【０１７１】
【表３】
2019039856.tif 000005
【０１７２】
なお、比較のために、表４に示したように、パルス電流に代えて直流電流を供給すると共に、その直流電流の供給条件（電流密度Ｉ）を一定にした（供給条件４−１〜４−８）。以下では、電流密度Ｉが一定である直流電流の供給パターンを「Ｒ型」と呼称する。
【０１７３】
【表４】
2019039856.tif 000006
【０１７４】
［リチウム樹枝状結晶の成長速度の評価］
図１２〜図１４および表１〜表４に示したようにパルス電流の供給条件などを設定しながら、有限要素法ソフトウェアを用いてめっきシミュレーションを実施した。有限要素法ソフトウェアとしては、ＣＯＭＳＯＬ社製の電気めっきモジュール  ＣＯＭＳＯＬ  Batteries and Fuel Cells Module およびElectrodeposition Module（登録商標）を用いた。
【０１７５】
この場合には、上部電極におけるリチウム金属の溶出量（ｍｏｌ）と、下部電極におけるリチウム金属（リチウム樹枝状結晶Ｄ１）の析出量（ｍｏｌ）と、下部電極におけるリチウム金属（リチウム島状結晶Ｄ２）の析出量（ｍｏｌ）とを計算した。これにより、上記したように、成長方向Ｓにおけるリチウム樹枝状結晶Ｄ１の成長が抑制されると共に成長方向Ｓにおけるリチウム島状結晶Ｄ２の成長が促進されるパルス電流の供給条件を探索した。
【０１７６】
この「リチウム樹枝状結晶Ｄ１の成長が抑制されると共にリチウム島状結晶Ｄ２の成長が促進される」とは、リチウム樹枝状結晶Ｄ１の発生領域においてリチウムの析出量が相対的に小さくなると共に、リチウム島状結晶Ｄ２の発生領域においてリチウムの析出量が相対的に大きくなることを意味している。
【０１７７】
ここで、成長方向Ｓにおけるリチウム樹枝状結晶Ｄ１の成長速度を評価するために成長係数Ｃｄを求めたところ、表５および表６に示した結果が得られた。なお、供給パターンがＫ型（供給条件１−２）である場合には、後述する成長係数Ｃｄの算出過程において分母の値が０になったため、その成長係数Ｃｄを求めることができなかった。
【０１７８】
【表５】
2019039856.tif 000007
【０１７９】
【表６】
2019039856.tif 000008
【０１８０】
［成長係数の定義］
ここで、上記した成長係数Ｃｄの定義は、以下の通りである。成長係数Ｃｄを求めるためには、以下のように、上記した有限要素法ソフトウェアを用いて計算される一連のパラメータ（Ｎ１，Ｎ２，Ｎ２，Ｔｐ，Ｓ１，Ｓ２）を設定した。これらの一連のパラメータを用いると、リチウム樹枝状結晶Ｄ１の成長速度Ｖｄ（ｍｏｌ／秒）は、Ｖｄ＝Ｎ２／Ｔｐで表される。
【０１８１】
Ｎ１（ｍｏｌ）：上部電極におけるリチウムの溶出量
Ｎ２（ｍｏｌ）：下部電極におけるリチウム金属（リチウム樹枝状結晶Ｄ１）の析出量
Ｎ３（ｍｏｌ）：下部電極におけるリチウム金属（リチウム島状結晶Ｄ２）の析出量
Ｔｐ（秒）：充放電パターンの周期
Ｓ１（ｃｍ2 ）：リチウム樹枝状結晶Ｄ１の表面積
Ｓ２（ｃｍ2 ）：リチウム島状結晶Ｄ２の表面積
【０１８２】
また、電流Ｉ（ｍＡ）、時間Ｔ（秒）、イオンの価数Ｚおよびファラデー定数Ｆという一連のパラメータを用いると、上記したリチウムの溶出量Ｎ１は、ファラデーの電気分解の法則に基づいてＮ１＝（Ｉ×Ｔ）／（Ｚ×Ｆ）と表されるため、イオンの価数Ｚ＝１である場合の溶出速度Ｖ（ｍｏｌ／秒）は、Ｖ＝Ｎ１／Ｔ＝Ｉ／Ｆと表される。
【０１８３】
ここで、リチウム樹枝状結晶Ｄ１の発生領域とリチウム島状結晶Ｄ２との発生領域とにおいてリチウムの析出量に差違がない場合、そのリチウム樹枝状結晶Ｄ１の成長速度Ｖｄｉ（ｍｏｌ／秒）は、Ｖｄｉ＝Ｖ×（Ｓ２／（Ｓ２＋Ｓ３））＝（Ｉ／Ｆ）×（Ｓ２／（Ｓ２＋Ｓ３））と表される。この成長速度Ｖｄｉは、形状因子を考慮せずに算出される成長速度である。
【０１８４】
リチウム樹枝状結晶Ｄ１の成長係数Ｃｄは、上記した有限要素法ソフトウェアを用いて計算される成長速度Ｖｄが形状因子を考慮せずに算出された成長速度Ｖｄｉに対してどれぐらい大きいかを表す係数であり、成長係数Ｃｄ＝Ｖｄ／ＶＱｉと表される。すなわち、成長係数Ｃｄが大きいということは、リチウム樹枝状結晶Ｄ１が成長しやすいことを表していると共に、成長係数Ｃｄが小さいということは、リチウム樹枝状結晶Ｄ１が成長しにくいことを表している。
【０１８５】
［パルス電流の供給条件の探索結果］
表５および表６に示したように、成長係数Ｃｄは、パルス電流の供給条件などに応じて大きく変動した。
【０１８６】
具体的には、供給パターンがＲ型である場合（供給条件４−１〜４−８）である場合には、電流密度Ｉにほとんど依存せずに、成長係数Ｃｄが著しく大きくなった。
【０１８７】
一方、供給パターンがＫ型、Ｎ型およびＴ型である場合（供給条件１−１〜１−７，２−１〜２−２１，３−１〜３−１３）には、供給パターンがＲ型である場合と比較して、成長係数Ｃｄが小さくなった。この場合には、表１〜表３に示した一連のパラメータによっては、成長係数Ｃｄがより小さくなった。
【０１８８】
特に、供給パターンがＴ型である場合には、表３に示した一連のパラメータによっては、成長係数Ｃｄが著しく小さくなった。すなわち、放電パルス電流を供給し、放電後休止時間が経過したのち、充電パルス電流を供給し、充電後休止時間が経過するという供給サイクルを繰り返すことにより、リチウム樹枝状結晶Ｄ１が著しく成長しにくくなった。
【０１８９】
これにより、上記した有限要素法ソフトウェアを用いためっきシミュレーションを利用して、リチウム樹枝状結晶Ｄ１が成長しにくくなる適正なパルス電流の供給条件を特定することができた。
【０１９０】
＜４．短絡の発生状況の評価＞
最後に、上記したリチウム樹枝状結晶Ｄ１が成長しにくくなるパルス電流の供給条件に関する有効性を確認するために、観察用対称セル１００を用いて通電試験を実施した。
【０１９１】
通電試験を行う場合には、恒温漕（温度＝６０℃）の内部に観察用対称セル１００を設置したのち、バッテリー充放電システム（株式会社ＴＣＫ製のＣＨＤ−１００Ｘ）を用いて観察用対称セル１００にパルス電流を供給した。この場合には、パルス電流の供給条件として、Ｔ型の供給条件３−６（放電パルス電流の電流密度Ｉ６＝−３ｍＡ／ｃｍ2 ，供給時間Ｔ１０＝２０秒，放電後休止時間Ｔ１１＝１０秒，充電パルス電流の電流密度Ｉ７＝３．３ｍＡ／ｃｍ2 ，供給時間Ｔ１２＝２０秒，充電後休止時間Ｔ１３＝１０秒）を採用した。供給条件３−６におけるパルス電流の平均値は、１ｍＡ／ｃｍ2 である。
【０１９２】
観察用対称セル１００にパルス電流を供給したのち、その観察用対称セル１００が短絡するまで通電試験を継続することにより、その観察用対称セル１００が短絡するまでの時間（短絡時間（時間））を調べたところ、表７に示した結果が得られた。この場合には、比較のために、直流電流の供給条件としてＲ型の供給条件４−７（電流密度Ｉ＝１ｍＡ／ｃｍ2 ）を採用した場合に関しても、同様の手順により短絡時間を調べた。
【０１９３】
【表７】
2019039856.tif 000009
【０１９４】
表７から明らかなように、パルス電流を供給すると共に、そのパルス電流の供給条件を適正化した場合（Ｔ型の供給条件３−６）には、一定の直流電流を供給した場合（Ｒ型の供給条件４−７）と比較して、短絡時間が３倍以上になった。この結果は、表６に示した成長係数Ｃｄの違い（Ｔ型の供給条件３−６では成長係数Ｃｄ＝０．１６，Ｒ型の供給条件４−７では成長係数Ｃｄ＝１．２８）が反映された結果である。よって、上記した成長係数Ｃｄに基づいてリチウム樹枝状結晶Ｄ１の成長状態を制御することに関する有効性（信頼性）が確認された。
【０１９５】
＜５．まとめ＞
これらのことから、上記した観察用対称セルを用いることにより、リチウム樹枝状結晶をｉｎ  ｓｉｔｕ観察することができた。また、パルス電流の供給条件に応じて、リチウム樹枝状結晶の成長状態を制御することができると共に、そのパルス電流の供給条件を適正化することにより、観察用対称セルが短絡することを抑制することができた。
【０１９６】
以上、一実施形態および実施例を挙げながら本技術を説明したが、その本技術に関しては、実施形態および実施例において説明した態様に限定されず、種々の変形が可能である。
【０１９７】
具体的には、例えば、上記したリチウム樹枝状結晶の観察用対称セル、リチウム樹枝状結晶の観察方法およびリチウム樹枝状結晶の制御方法の用途は、特に限定されない。このため、リチウム樹枝状結晶の観察用対称セル、リチウム樹枝状結晶の観察方法およびリチウム樹枝状結晶の制御方法は、各種用途に適用可能である。
【０１９８】
なお、本明細書中に記載された効果はあくまで例示であって限定されるものではなく、また、他の効果があってもよい。
【０１９９】
なお、本技術は、以下のような構成を取ることも可能である。
（１）
リチウム金属を含む第１電極と、
前記第１電極に対向すると共に、前記リチウム金属を含む第２電極と、
前記第１電極と前記第２電極との間に配置されると共に、Ｘ線の減弱能を有する複数の造影粒子を含む電解質と
を備えた、リチウム樹枝状結晶の観察用対称セル。
（２）
前記複数の造影粒子は、複数の二次粒子を含み、
前記複数の二次粒子のメジアン径Ｄ５０は、Ｘ線コンピュータ断層撮影における前記Ｘ線の焦点寸法よりも小さい、
上記した（１）に記載のリチウム樹枝状結晶の観察用対称セル。
（３）
前記複数の二次粒子のメジアン径Ｄ５０は、１０μｍ未満である、
上記した（２）に記載のリチウム樹枝状結晶の観察用対称セル。
（４）
前記複数の造影粒子は、前記Ｘ線の減弱能を有するＸ線減弱材料を含む、
上記した（１）ないし（３）のいずれかに記載のリチウム樹枝状結晶の観察用対称セル。
（５）
Ｘ線コンピュータ断層撮影における前記Ｘ線の波長における前記Ｘ線減弱材料の減弱係数は、そのＸ線の波長における前記リチウム金属の減弱係数の１０倍以上である、
上記した（４）に記載のリチウム樹枝状結晶の観察用対称セル。
（６）
前記Ｘ線減弱材料は、チタン酸バリウム（ＢａＴｉＯ3 ）、酸化アルミニウム（Ａｌ2 Ｏ3 ）、酸化チタン（ＴｉＯ2 ）および酸化ケイ素（ＳｉＯ2 ）のうちの少なくとも１種を含む、
上記した（４）または（５）に記載のリチウム樹枝状結晶の観察用対称セル。
（７）
前記電解質は、さらに、溶媒および電解質塩を含む液状電解質であり、
または、前記電解質は、さらに、前記液状電解質および前記液状電解質を保持する高分子化合物を含む非液状電解質である、
上記した（１）ないし（６）のいずれかに記載のリチウム樹枝状結晶の観察用対称セル。
（８）
さらに、
前記第２電極と前記電解質との界面に対向する基準面を有すると共に、前記Ｘ線の透過性を有する基準部材を備え、
前記第２電極は、前記電解質と前記基準部材との間に配置されている、
上記した（１）ないし（７）のいずれかに記載のリチウム樹枝状結晶の観察用対称セル。
（９）
前記基準面の算術平均粗さＲａは、Ｘ線コンピュータ断層撮影における前記Ｘ線の焦点寸法以下である、
上記した（８）に記載のリチウム樹枝状結晶の観察用対称セル。
（１０）
前記基準部材は、シリコンウェハおよびスライドガラスのうちのいずれかである、
上記した（８）または（９）に記載のリチウム樹枝状結晶の観察用対称セル。
（１１）
上記した（１）ないし（１０）のいずれかに記載した観察用対称セルを用いて、
前記観察用対称セルに対して、前記第１電極において前記リチウム金属が溶出されると共に前記第２電極において前記リチウム金属が析出される第１通電方向と、前記第２電極において前記リチウム金属が溶出されると共に前記第１電極において前記リチウム金属が析出される第２通電方向とに交互にパルス電流を供給しながら、
Ｘ線コンピュータ断層撮影装置を用いて、前記第２電極と前記電解質との界面に発生するリチウム樹枝状結晶を観察する、
リチウム樹枝状結晶の観察方法。
（１２）
前記パルス電流の供給条件は、前記第１通電方向に供給される前記パルス電流の電流密度（ｍＡ／ｃｍ2 ）と、前記第２通電方向に供給される前記パルス電流の電流密度（ｍＡ／ｃｍ2 ）と、前記パルス電流の供給方向を前記第１通電方向から前記第２通電方向に切り替える際に設ける休止時間（秒）と、前記パルス電流の供給方向を前記第２通電方向から前記第１通電方向に切り替える際に設ける休止時間（秒）とを含む、
上記した（１１）に記載のリチウム樹枝状結晶の観察方法。
（１３）
上記した（１）ないし（１０）のいずれかに記載した観察用対称セルを用いて、
前記観察用対称セルに対して、前記第１電極において前記リチウム金属が溶出されると共に前記第２電極において前記リチウム金属が析出される第１通電方向と、前記第２電極において前記リチウム金属が溶出されると共に前記第１電極において前記リチウム金属が析出される第２通電方向とに交互にパルス電流を供給しながら、
Ｘ線コンピュータ断層撮影装置を用いて、前記第２電極と前記電解質との界面に発生するリチウム樹枝状結晶の成長状態を観察し、
前記パルス電流の供給条件と前記リチウム樹枝状結晶の成長状態との相関を調べることにより、所望の成長状態となるように前記リチウム樹枝状結晶の成長状態を制御することが可能である前記パルス電流の供給条件を特定する、
リチウム樹枝状結晶の制御方法。
（１４）
前記パルス電流の供給条件は、前記第１通電方向に供給される前記パルス電流の電流密度（ｍＡ／ｃｍ2 ）と、前記第２通電方向に供給される前記パルス電流の電流密度（ｍＡ／ｃｍ2 ）と、前記パルス電流の供給方向を前記第１通電方向から前記第２通電方向に切り替える際に設ける休止時間（秒）と、前記パルス電流の供給方向を前記第２通電方向から前記第１通電方向に切り替える際に設ける休止時間（秒）とを含む、
上記した（１３）に記載のリチウム樹枝状結晶の制御方法。
【符号の説明】
【０２００】
１…第１電極、２…第２電極、２Ｍ…対向面、３…電解質、７…基準部材、７Ｍ…基準面、Ｆ…界面。
【図１】
2019039856.tif 000010
【図２】
2019039856.tif 000011
【図３】
2019039856.tif 000012
【図４】
2019039856.tif 000013
【図５】
2019039856.tif 000014
【図６】
2019039856.tif 000015
【図７】
2019039856.tif 000016
【図８】
2019039856.tif 000017
【図９】
2019039856.tif 000018
【図１０】
2019039856.tif 000019
【図１１】
2019039856.tif 000020
【図１２】
2019039856.tif 000021
【図１３】
2019039856.tif 000022
【図１４】
2019039856.tif 000023